(57)【要約】【課題】  反応性染料を用いたインクで印刷しても、耐水性に優れた画像が得られるインクジェットプリンタ−用の普通紙を提供する。【解決手段】  普通紙を濃度が０．１％〜５０％のシランカップリング剤水溶液中に、１秒〜１時間浸漬後、熱風で数分間乾燥し、プレスして整形したインクジェット用普通紙を用いる。【選択図】  なし【特許請求の範囲】
【請求項１】
普通紙を濃度が０．１％〜５０％のシランカップリング剤水溶液に１秒〜１時間浸漬後、乾燥しプレスして整形する事を特徴とするインクジェット用普通紙。
【請求項２】
普通紙の抄造工程において、ストックインレット、ワイヤ−パ−ト、プレスパ−ト、ドライヤ−パ−ト、サイズプレス、カレンダ−、リ−ル工程からなる製造装置において、ドライヤ−パ−トとサイズプレスの間にシランカップリング剤水溶液浸漬槽および熱風乾燥装置を設けた事を特徴とするインクジェット用普通紙の製造方法。
【発明の詳細な説明】
【技術分野】
【０００１】  本発明は耐水性に優れた印刷画像が得られるインクジェットプリンタ−用の普通紙に関する。
【背景技術】
【０００２】  インクジェットプリンタ−用の色材として、反応性染料が用いられてきたが、普通紙上に形成した画像は耐水性に劣っており、光沢紙やコ−ト紙が用いられてきた。耐水性を改善するために多くの研究が行なわれているが、特開２０００−８５２３６号公報には、反応性染料を用いて、記録媒体支持体上にアルカリ性のインク吸収層を設ける方法が提案されている。また、耐光性や耐水性の改善を目的として、色材に顔料を用いたインクが開発され、注目され実用化されている。例えば、米国特許第５０８５６９８号公報にはブロック共重合体を分散剤に用いる方法、米国特許第５１７２１３３号公報には特定の水溶性樹脂を用いる方法が提案されている。【０００３】  しかし、水溶性樹脂はインク中に棲息する細菌類により分解され、インクの粘度が大きくなったり、ゲル化したりしてインクの長期保存が悪くなり、インクジェットノズル内のインクの流れが悪くなって、インクカ−トリッジが不良になる事がある。そこで反応性染料を用いたインクで印刷した画像が耐水性に優れているインクジェット用普通紙が要望されている。
【発明の開示】
【発明が解決しようとする課題】
【０００４】  本発明の目的は、反応性染料を用いたインクで印刷しても、耐水性に優れた画像が得られる普通紙を提供する事である。
【課題を解決するための手段】
【０００５】  本発明者は、上記の目的を解決するために研究を重ねた結果、普通紙を濃度が０．１％〜５０％のシランカップリング剤水溶液に１秒〜１時間浸漬後、乾燥しプレスして整形する事により反応性染料を用いたインクで印刷しても、耐水性に優れた画像が得られるインクジェット用普通紙が得られる事がわかり、また普通紙の抄造工程において、ストックインレット、ワイヤ−パ−ト、プレスパ−ト、ドライヤ−パ−ト、サイズプレス、カレンダ−、リ−ル工程からなる製造装置において、ドライヤ−パ−トとサイズプレスの間にシランカップリング剤水溶液浸漬槽および熱風乾燥装置を設ける事により、工業的にも製造できる事がわかり本発明を完成するに至った。【０００６】  以下に本発明を詳細に説明する。本発明に使用できるシランカップリング剤として、ビニ−ルトリクロロシラン、ビニ−ルトリメトキシシラン、ビニ−ルトリエトキシシラン、３−グリシドキシプロピルトリメトキシシラン、３−グリシドキシプロピルトリエトキシシラン、３−メタクリロキシプロピルトリメトキシシラン、３−メタクリロキシプロピルトリエトキシシラン、３−アミノプロピルトリメトキシシラン、３−アミノプロピルトリエトキシシラン、３−クロロプロピルトリメトキシシラン、３−メルカプトプロピルトリメトキシシラン等が知られているが、３−アミノプロピルトリメトキシシランと３−アミノプロピルトリエトキシシランが特に望ましい。【０００７】  シランカップリング剤と水を混合後、１日室温下に放置するだけで、加水分解が完結してジヒドロ−ル［Ｒ−Ｓｉ（ＯＣ２Ｈ５）（ＯＨ）２］が生成する。このシランカップリング剤水溶液中に普通紙を１秒〜１時間浸漬後、熱風で乾燥し、プレスして整形する事によりインクジェット用普通紙が得られる。シランカップリング剤水溶液の濃度は１〜５％が望ましく、水溶液の濃度が１％以下であると効果が小さく、また、５％を超えると普通紙に印刷した画像の耐光性が悪くなり、さらにシランカップリング剤水溶液のコストが高くなり、シランカップリング剤水溶液の廃液処理に多額の費用がかかり、工業的に望ましくない。【０００８】  シランカップリング剤水溶液に浸漬する時間は、１０秒〜１５秒が望ましく、１０秒以下であるとシランカップリング剤水溶液の普通紙への含浸量が少ないので、印刷した画像の耐水性の向上が小さく、また、１５秒以上であると工業的規模での大量連続生産にむかないので望ましくない。
【発明の効果】
【０００９】  本発明において、シランカップリング剤水溶液中に普通紙を所定時間浸漬後、熱風で乾燥しプレスして整形する事により、反応性染料を用いたインクジェットプリンタ−で普通紙に印刷しても、耐水性に優れた画像が得られる。また、工業的規模での本発明の普通紙の製造が可能である。
【発明を実施するための最良の形態】
【００１０】  濃度が２％の３−アミノプロピルトリエトキシシラン水溶液中に普通紙を、１０秒〜１５秒浸漬後、１００℃以下の熱風で数分間乾燥し、プレスして整形する事により、反応性染料インクを用いたインクジェットプリンタ−で印刷しても、耐水性に優れた画像を得ることができる。
【実施例】
【００１１】  実施例１
２０ｇの３−アミノプロピルトリエトキシシラン（信越化学工業社製ＫＢＥ−９０３）と９８０ｇの水道水を数分間混合後、１日室温下に放置して濃度が２％のアミノシランジヒドロ−ル水溶液を調製した。この水溶液にインクジェット普通紙キヤノンス−パ−ホワイトペ−パ−ＳＷ−１０１（Ａ４）を１５秒〜５分間浸漬し、浴槽から普通紙を取り出して、１日室温下に放置して乾燥した。その後５Ｋｇの圧力をかけてプレスして整形した。この普通紙にキヤノン社製インクジェットプリンタ−ＢｊＦ−８７０（６色独立インク）を用いて、フルカラ−の画像を印刷し、１日室温下に放置して定着を完結させてから、３０℃の水中に浸漬して画像の退色および変色の具合を浸漬しない画像と目視により観察して比較した。【００１２】  耐水性試験；３０℃の水中に２時間浸漬後、充分乾燥させてから退色および変色の度合いを試験前の試料と次の基準で目視により判定した。
○  全く退色および変色が見られなかった。
△  退色および変色が見られた。
×  大きな退色または変色が見られた。
耐光性試験：アクリル樹脂製の透明な屋根を通して、太陽光を一定期間照射させ、退色および変色の度合いを次の基準で試験前の試料と目視により判定した。
○  全く退色および変色が見られなかった。
△  退色および変色が見られた。
×  大きな退色または変色が見られた。
耐水性試験および耐光性試験の結果を表１に示す。【００１３】  実施例２
アミノシラン水溶液に浸漬後、浴槽から試料を取出し、熱風で数分間乾燥した以外は実施例１と全く同様な方法で試料を作成して、耐水性試験および耐光性試験を行なった。試験の結果を表１に示す。【００１４】  実施例３
濃度が５％の３−アミノプロピルトリエトキシシラン水溶液を用いた以外は、実施例１と全く同様な方法で試料を作成して、耐水性試験および耐光性試験を行なった。試験の結果を表１に示す。【００１５】  実施例４
普通紙にインクジェット普通紙富士写真フイルム社製の画彩を用いた以外は、実施例３と全く同様な方法で試料を作成して、耐水性試験および耐光性試験を行なった。試験の結果を表１に示す。【００１６】  比較例１
普通紙キヤノンス−パ−ホワイトペ−パ−ＳＷ−１０１に、キヤノン社製インクジェットプリンタ−ＢｊＦ−８７０を用いて、フルカラ−の画像を印刷して、１日室温下で乾燥してから実施例と同様に耐水性試験および耐光性試験を行なった。試験の結果を表１に示す。【００１７】  比較例２
普通紙にインクジェット普通紙富士写真フイルム社製の画彩を用いた以外は、比較例１と全く同様な方法で試料を作成して、耐水性試験および耐光性試験を行なった。試験の結果を表１に示す。
【産業上の利用可能性】
【００１８】  業務用としてはカラ−複写機やレ−ザ−ビ−ムプリンタ−が使用されているが、非常に高価である。一方インクジェットプリンタ−は安価であり家庭用プリンタ−として、今後大きな普及が期待でき、耐水性に優れたフルカラ−画像が得られるインクジェット用普通紙の利用価値は多大なものである。インクジェット普通紙は光沢紙やコ−ト紙と比較して安価であり、工業的規模での大量生産も可能なので利用価値はさらに大きくなるものと思われる。【００１９】
【表１】
2005200814.tif 000002